СПОСОБ ИЗГОТОВЛЕНИЯ СТЕКЛА И ПРОМЫШЛЕННАЯ СТЕКОЛЬНАЯ УСТАНОВКА

1. Способ производства стекла, включающий подачу сырья в твердом состоянии в стекольную печь, причем указанное сырье содержит гранулированный стекловидный силикат натрия и имеет содержание влаги менее 1%, предпочтительно 0% по массе и порошкообразный оксид кальция.
2. Способ по п. 1, отличающийся тем, что указанный гранулированный стекловидный силикат натрия имеет размер гранул от 0,1 до 30 мм и находится при температуре окружающей среды.
3. Способ по п. 1 или 2, отличающийся тем, что включает предварительный этап хранения указанного силиката натрия, причем указанный хранящийся силикат натрия выполнен в форме шариков или пластин, и этап измельчения для получения указанного размера гранул от 0,1 до 30 мм.
4. Способ по любому из предыдущих пунктов, отличающийся тем, что гранулированный стекловидный силикат натрия имеет молярное отношение от 2,5 до 5 SiO2 к 1 Na2O, предпочтительно от 2,5 до 3,5.
5. Способ по любому из предыдущих пунктов, отличающийся тем, что по меньшей мере 17% по массе, предпочтительно по меньшей мере 80%, более предпочтительно по меньшей мере 99% кальция подают в виде порошкообразного оксида кальция для натриево-известкового стекла, в то время как по меньшей мере 80% по массе, предпочтительно по меньшей мере 99% кальция подают в виде порошкообразного оксида кальция для фторсиликатного стекла.
6. Способ по любому из предыдущих пунктов, отличающийся тем, что более 1%, предпочтительно от 4 до 25%, более предпочтительно от 5 до 20% или даже от 10 до 15% натрия подают в виде гранулированного стекловидного силиката натрия для натриево-известкового или фторсиликатного стекла.
7. Способ по любому из предыдущих пунктов, отличающийся тем, что гранулированный стекловидный силикат натрия смешивают с другим сырьем, содержащим, в частности, по меньшей мере одно из следующего: натрий, кальций, магний, бор, калий, кремний, алюминий и фтор.
8. Способ по любому из предыдущих пунктов, отличающийся тем, что указанное сырье смешивают перед загрузкой, оксид кальция подают после других материалов, и в смеси отсутствуют какие-либо фракции в жидком состоянии.
9. Способ по любому из предыдущих пунктов, отличающийся тем, что указанный гранулированный стекловидный силикат натрия обеспечивает от 2 до 50% натрия в стекле, предпочтительно от 4 до 15% для известково-натриевого стекла, оставшуюся часть подают в виде карбоната натрия, сульфата натрия, стеклянного вторсырья и полевого шпата, а указанный оксид кальция обеспечивает от 1 до 100% кальция в стекле, оставшуюся часть подают в виде карбоната кальция, стеклянного вторсырья, доломита и полевого шпата.
10. Способ по любому из предыдущих пунктов, отличающийся тем, что указанное сырье включает кварцевый песок, карбонат натрия и стеклянное вторсырье для получения стекла с Na2O от 10 до 20% по массе от общего количества, или кварцевый песок, стеклянное вторсырье, фторсиликат натрия и полевой шпат.
11. Способ по любому из предыдущих пунктов, отличающийся тем, что нагрев печи обеспечивает более чем на 50% горелка с по существу горизонтальным пламенем и/или по меньшей мере одна боковая горелка, дополнением которой служат электроды.
12. Способ по любому из предыдущих пунктов, отличающийся тем, что от 4% до 30%, предпочтительно от 10% до 20% натрия подают в виде гранулированного стекловидного силиката натрия, причем 100% кальция подают в виде карбоната кальция и доломита вместо оксида кальция.
13. Способ по п. 12, отличающийся тем, что в печи с воздушно-газовой горелкой с замкнутым контуром и кислородно-газовой горелкой на своде 10% натрия подают в виде гранулированного стекловидного силиката натрия, при этом 100% кальция подают в виде карбоната кальция и доломита вместо оксида кальция.
14. Способ по любому из пп. 1–11, отличающийся тем, что от 10% до 50%, предпочтительно от 20% до 40% кальция подают в виде оксида кальция, причем 0% натрия подают в виде силиката натрия.
15. Промышленная стекольная установка для выполнения способа по любому из предыдущих пунктов, содержащая печь, содержащую резервуар для расплавленного стекла и систему подачи сырья, снабженную элементом подачи гранулированного стекловидного силиката натрия, при этом элемент подачи гранулированного стекловидного силиката натрия содержит измельчитель силиката натрия с выпуском, соединенным с впуском печи посредством буферного хранилища, и хранилище для силиката натрия в виде шариков или пластин, соединенное с впуском измельчителя.
16. Стекольная установка по п. 15, отличающаяся тем, что содержит по меньшей мере один дымоход для удаления отработанного газа из печи, при этом дымоход выходит в печь для обжига стекольного сырья.